РАДИОПОГЛОЩАЮЩИЙ КОМПОЗИТНЫЙ МАТЕРИАЛ И СПОСОБ ЕГО ПОЛУЧЕНИЯ

1. Радиопоглощающий композитный материал, содержащий полимерное связующее и наноразмерный неорганический наполнитель, отличающийся тем, что в качестве наполнителя используют пластины однослойного и/или многослойного частично фторированного графена.
2. Радиопоглощающий композитный материал по п. 1, отличающийся тем, что содержание пластин однослойного и/или многослойного частично фторированного графена в полимерном связующем находится преимущественно в интервале 0,1÷0,7 мас. %.
3. Радиопоглощающий композитный материал по п. 1, отличающийся тем, что содержание фтора в частично фторированном графене находится преимущественно в интервале 8,98÷13,84 ат. %.
4. Радиопоглощающий композитный материал по п. 1, отличающийся тем, что пластины частично фторированного графена имеют преимущественно толщину от 0,37 до 5 нм.
5. Радиопоглощающий композитный материал по п. 1, отличающийся тем, что пластины частично фторированного графена имеют преимущественно линейные поперечные размеры от 0,15 до 10 мкм.
6. Способ получения радиопоглощающего композитного материала по п. 1, предусматривающий гомогенное распределение наноразмерного неорганического наполнителя в полимерном связующем, отличающийся тем, что полимерное связующее предварительно механически смешивают с высокорасщепленным частично фторированным графитом, а затем подвергают ультразвуковому диспергированию.
7. Способ по п. 6, отличающийся тем, что в полимерное связующее вводят преимущественно от 0,1 до 0,7 мас. % высокорасщепленного частично фторированного графита.
8. Способ по п. 6 или 7, отличающийся тем, что полимерное связующее перед смешением с высокорасщепленным частично фторированным графитом разбавляют растворителем.
9. Способ по п. 6, отличающийся тем, что высокорасщепленный частично фторированный графит получают термическим разложением интеркалированных соединений фторированного графита при температуре 250÷650°С.